КЕРАМИЧЕСКАЯ МАССА
CERAMIC MIXTURE

Изобретение относится к области технологии силикатов и касается составов керамических масс для производства керамического кирпича, черепицы.
Известна керамическая масса следующего состава, мас.%: лессовидный суглинок 91,0-97,0; угольная мелочь 1,0-3,0; ватр-жакетный шлак 2,0-6,0 [1].
Задачей изобретения является повышение морозостойкости изделий, полученных из керамической массы.
Технический результат достигается тем, что керамическая, масса, включающая лессовидный суглинок, дополнительно содержит каолин, оксид цинка и молотый кварцевый песок при следующем соотношении компонентов, мас.%: лессовидный суглинок 80,8-81,8; каолин 3,0-4,0; оксид цинка 0,2-0,3; молотый кварцевый песок 14,0-16,0.
В таблице приведены составы керамической массы.
Таблица
Компоненты
Состав, мас.%:
1
2
3
Лессовидный суглинок
80,8
81,2
81,8
Каолин
3,0
3,5
4,0
Оксид цинка
0,2
0,3
0,2
Молотый кварцевый песок
16,0
15,0
14,0
Морозостойкость, циклы
30-35
30-35
30-35
Компоненты дозируют в требуемых количествах. Кварцевый песок размалывают до остатка не более 10% на сетке 008. Все компоненты смешивают и готовят керамическую массу с влажностью 18-26%. Из приготовленной керамической массы пластическим способом формуют изделия (кирпич, черепицу), которые сушат и обжигают при температуре 1000-1050°C. Возможно нанесение на поверхность отформованных изделий (до обжига) слоя глазурной суспензии.
Источники информации
1. SU 1539185, C04B 33/00, 1990.